СИЛИКАТНАЯ СМЕСЬ
SILICATE MIXTURE

Изобретение относится к строительным материалам и может быть использовано для приготовления строительных растворов для производства внутренних и наружных штукатурных работ.
Известна силикатная смесь, включающая немолотый кварцевый песок, известковое вяжущее, содержащее известь негашеную и добавку в виде водного раствора медного купороса (RU 2305666, МПК С04В 2/06, опубл. 10.09.2007).
Указанная композиция задерживает гидратацию извести, а при приготовлении вяжущего предотвращает налипание извести на стенки мельницы, но имеет пониженную биостойкость.
Техническим результатом является повышение пластифицирующих свойств, замедление сроков схватывания и придание грибостойкости силикатной смеси.
Сущность изобретения заключается в том, что силикатная смесь, включающая негашеную известь, немолотый кварцевый песок, добавку и воду, в качестве добавки содержит Пенетрон Адмикс, при следующем соотношении компонентов, мас.%: негашеная известь 16,8-19,2, немолотый кварцевый песок 52,6-56,2, Пенетрон Адмикс 0,1-0,4 и вода 24,2-30,6.
Пенетрон Адмикс - сухая смесь состоит из специального цемента, кварцевого песка определенной гранулометрии и активных химических добавок (www.penetron.ru). Является гидроизоляционной добавкой в бетон (ТУ 5745-001-77921756-2006).
Способ приготовления силикатной смеси заключается в следующем. Производят весовую дозировку компонентов. Вначале смешивают немолотый кварцевый песок и негашеную известь для получения сухой смеси. Полученную сухую смесь смешивают с водой, в которую предварительно добавляют и тщательно размешивают добавку Пенетрон Адмикс. Полученную смесь укладывают в стальные формы. Уплотняют смесь на виброустановках.
При исследовании силикатной смеси испытания проводились на образцах нижеследующих составов (табл.1)
Таблица 1
№ состава
Состав вяжущего
Известь негашеная
Кварцевый песок
Пенетрон Адмикс
Вода
5%-ный водный р-р медного купороса
1
16,8
52,6
0
30,6
2
17,4
53,5
0,1
29,0
3
18,0
54,4
0,2
27,4
4
18,6
55,3
0,3
25,8
5
19,2
56,2
0,4
24,2
6
7,9
80,5
-
-
11,6
Испытания на биостойкость проводят по ГОСТ 9.049-91 методом 1 и 3. В качестве тест-организмов используют следующие виды плесневых грибов: Aspergillius niger, A. flafus, A. terreus, Penicillium cuclopium, P. funiculosum, P. chrysogenum, Paecilomyces varioti, Chaetomium globosum, Trichoderma viride.
Полученные результаты приведены в табл.2.
Таблица 2
Состав
Степень роста грибов, баллы
Характеристика по ГОСТ 9049-91
Метод 1
Метод 3
1
3
4
Негрибостойкий
2
0
4
Грибостойкий
3
0
4
Грибостойкий
4
0
4
Грибостойкий,
5
0
4
Грибостойкий
6
3
4
Негрибостойкий
Из результатов, приведенных в табл.2, следует, что составы в зависимости от соотношений компонентов обладают различными показателями биостойкости. Грибостойкими являются составы 2-5. Оптимальными же составами являются составы 2-4, так как при введении добавки «Пенетрон Адмикс» более 0,3% на образцах появляются трещины. Предлагаемые составы силикатной смеси по сравнению с известными решениями обладают высокими грибостойкими свойствами.